(57)【特許請求の範囲】
【請求項１】
（a）下記一般式（１）で示されるアルキレンオキシド誘導体と、
（b）着色剤と、
（c）水とを含有し、
前記（a）アルキレンオキシド誘導体の配合量が１〜２０質量％であることを特徴とする水性インキ組成物。
【化１】
0004805645.tif 000009
（式中、ＥＯはオキシエチレン基、ＡＯは炭素数３〜４のオキシアルキレン基、ｍおよびｎはそれぞれ前記オキシエチレン基、オキシアルキレン基の平均付加モル数で、１≦ｍ≦７０、１≦ｎ≦７０である。オキシエチレン基と炭素数３〜４のオキシアルキレン基の合計に対するオキシエチレン基の割合は２０〜８０質量％である。オキシエチレン基と炭素数３〜４のオキシアルキレン基はランダム状に付加している。Ｒ１、Ｒ２は、同一もしくは異なってもよい炭素数１〜４の炭化水素基である。ただし、Ｒ１，Ｒ２のいずれか一つが水素原子であるモノアルキルエーテル体、およびＲ１とＲ２の両方が水素原子である非アルキルエーテル体が、Ｒ１とＲ２の両方が炭化水素基であるジアルキルエーテル体に不純物として含まれる場合、Ｒ１とＲ２の炭化水素基の数（Ｘ）に対する水素原子の数（Ｙ）の割合Ｙ／Ｘは０．１５以下である。）
【発明の詳細な説明】
【技術分野】
【０００１】
本発明は水性インキ組成物、特に乾燥抑制成分の改良に関する。
【背景技術】
【０００２】
従来より、マーカーやサインペンなどのように、筆記芯に水性または油性インキを浸透させた筆記具が広く販売使用されている。
しかしながら、水性筆記具の場合、繊維集束体ペン先を使用したマーキングペンは、キャップを本体から外して大気中に長期間放置するとペン先からインキ中の溶剤が揮散し、固形物や着色剤および樹脂等の不揮発分がペン先を目詰まらせ、筆記不可能となることがあった。そこで従来、ペン先の乾燥を抑制するために様々な試みがなされてきた。これまで用いられてきたペン先乾燥の抑制方法としては、例えばグリセリン、エチレングリコール、および尿素等を添加する水性顔料インキの使用が知られている。しかしこれらの方法では該当成分を多量にインキ中に添加しなければ満足できる効果が認められず、具体的にはグリセリンを用いた場合、インキの粘度上昇による流出困難や線のかすれが発生しやすいという問題があった。またエチレングリコールを用いた場合には描いたときの線が滲みやすくなるという問題があった。さらに尿素を用いた場合には、高温安定性に問題があった。
【０００３】
そのため、上記の問題を解決するものとして様々な水性インキ組成物が提案されている。例えば、多孔芯材の筆記芯のペン先に高沸点溶剤を予め塗布又は含浸させておく方法が提案されている（例えば特許文献１）。しかし筆記前の状態では高沸点溶剤がペン先に十分に存在するため、ペン先の乾燥抑制効果がある程度認められるとしても、筆記後では高沸点溶剤がインキと共に流出してしまうため、ペン先の乾燥抑制効果が得られなくなるという問題点があった。
またインキ中に２価又は３価のアルコールを添加するもの（例えば特許文献２）、ジメチルスルホオキシドと尿素、エチレン尿素を添加するもの（例えば特許文献３）、蔗糖モノエステルを添加するもの（例えば特許文献４）、フッ素系界面活性剤を添加するもの（例えば特許文献５）等がある。しかしながら、いずれも十分に満足のいく乾燥抑制効果が得られるものではなかった。
【０００４】
一方、ペン先表面に膜状の皮膜を形成する特性を有する化合物を添加することによって、溶剤が揮散してもペン先の乾燥を抑制する化合物がペン先表面に皮膜を形成し、さらなる溶剤の揮散、又はペン先中での不揮発分の固化に伴う目詰まりを防止させる方法が提案されている。例えば、ポリエチレン系合成繊維を集束し、合成樹脂系接着剤を含浸させたペン先部に熱可塑性樹脂で一体的に被覆したペン先に関し、定規へのインキの付着を防止してペン先の汚損防止を図ったもの（例えば特許文献６）、定規の縁を汚さないようにするため接着剤を含浸させて集束した繊維集束体の外周面を、合成樹脂製の被覆部材で覆ったペン先等がある（例えば特許文献７）。しかし、これらはペン先への樹脂被覆の目的が定規やペン先自体の汚損防止であり、ペン先の乾燥を抑制する効果は認められていない。
【特許文献１】特許第２８７８５８５号公報
【特許文献２】特許第８５４７５１号公報
【特許文献３】特許第１５４３１５７号公報
【特許文献４】特公平３−３２５９０号公報
【特許文献５】特開平１６−２２４８９２号公報
【特許文献６】特許第２８９６８８３号公報
【特許文献７】特許第３０８８４２０号公報
【発明の開示】
【発明が解決しようとする課題】
【０００５】
本発明は前述の事情に鑑み行われたものであり、その目的は水性インキ組成物中における乾燥抑制効果、および筆記具に使用した場合の筆記性が改善された水性インキ組成物を提供することにある。
【課題を解決するための手段】
【０００６】
本発明者らが前述の課題に鑑み鋭意研究を行った結果、水性インキ組成物に特定の構造を有するアルキレンオキシド誘導体を配合することにより、適度な耐乾燥性を有したものとなり、これを筆記具用のペンに使用した場合には、本体からキャップを外して長期間放置してもペン先の乾燥が効果的に抑制され、また筆記性が改善されることを見出し、本発明を完成するに至った。
【０００７】
すなわち本発明の水性インキ組成物は、
（ａ）下記一般式（１）で示されるアルキレンオキシド誘導体と、
（ｂ）着色剤と、
（ｃ）水とを含有することを特徴とする。
【化１】
0004805645.tif 000002
（式中、ＥＯはオキシエチレン基、ＡＯは炭素数３〜４のオキシアルキレン基、ｍおよびｎはそれぞれ前記オキシエチレン基、オキシアルキレン基の平均付加モル数で、１≦ｍ≦７０、１≦ｎ≦７０である。オキシエチレン基と炭素数３〜４のオキシアルキレン基の合計に対するオキシエチレン基の割合は２０〜８０質量％である。オキシエチレン基と炭素数３〜４のオキシアルキレン基はランダム状に付加している。Ｒ１、Ｒ２は、同一もしくは異なってもよい炭素数１〜４の炭化水素基である。）
【０００８】
また、前記水性インキ組成物において、アルキレンオキシド誘導体の配合量は１〜２０質量％であることを特徴とする。
【発明の効果】
【０００９】
本発明によれば、水性インキ組成物において、特定構造のアルキレンオキシド誘導体を着色剤と水と共に配合することにより、これを筆記具用のペンに使用した場合には、本体からキャップを外して長期間放置しても乾燥抑制効果、および筆記性に優れた水性インキ組成物を得ることができる。
【発明を実施するための最良の形態】
【００１０】
以下、本発明の好適な実施形態について説明する。
本発明にかかる水性インキ組成物は、（ａ）前記一般式（１）で示されるアルキレンオキシド誘導体と、（ｂ）着色剤と、（ｃ）水とを含有することを特徴とするものである。
【００１１】
（ａ）アルキレンオキシド誘導体
本発明にかかる水性インキ組成物に用いられる（ａ）アルキレンオキシド誘導体は、前記一般式（１）で示される化合物である。式中のＡＯは炭素数３〜４のオキシアルキレン基を表し、具体的には、オキシプロピレン基、オキシブチレン基、オキシイソブチレン基、オキシトリメチレン基、オキシテトラメチレン基などが挙げられる。好ましくは、オキシプロピレン基、オキシブチレン基が挙げられる。また、ＥＯはオキシエチレン基を表す。
【００１２】
また、式中のｍはオキシエチレン基の平均付加モル数であり、１≦ｍ≦７０、好ましくは２≦ｍ≦５０である。ｎは炭素数３〜４のオキシアルキレン基の平均付加モル数であり、１≦ｎ≦７０、好ましくは５≦ｎ≦５５である。炭素数３〜４のオキシアルキレン基またはオキシエチレン基が０であると水性インキ組成物中の乾燥抑制効果が落ち、７０を越えると水性インキ組成物をペンに使用した場合の筆記性が劣る傾向がある。
【００１３】
また、オキシエチレン基と炭素数３〜４のオキシアルキレン基の合計に対するオキシエチレン基の割合が、２０〜８０質量％であることが好ましい。オキシエチレン基の割合が２０質量％未満であると水性インキ組成物中の乾燥抑制効果が落ちる傾向にあり、８０質量％を超えると水性インキ組成物をペンに使用した場合の筆記性が劣る傾向にある。
【００１４】
エチレンオキシドおよび炭素数３〜４のアルキレンオキシドの付加する順序は特に限定されないが、オキシエチレン基と炭素数３〜４のオキシアルキレン基はランダム状に付加している。ランダム状のものはブロック状のものと比較して水性インキ組成物中の乾燥抑制効果に優れている。
【００１５】
Ｒ１およびＲ２は炭素数１〜４の炭化水素基で、メチル基、エチル基、ｎ−プロピル基、イソプロピル基、ｎ−ブチル基、ｓｅｃ−ブチル基、ｔｅｒｔ−ブチル基などが挙げられる。好ましくはメチル基、エチル基である。炭素数５以上の炭化水素基では親水性が低下し、本発明の効果が低下する傾向がある。
【００１６】
また、Ｒ１およびＲ２はそれぞれ同種のものを用いても、異種の炭素数１〜４の炭化水素基が混在してもよい。ただし、Ｒ１，Ｒ２のいずれか一つが水素原子であるモノアルキルエーテル体、およびＲ１とＲ２の両方が水素原子である非アルキルエーテル体が、Ｒ１とＲ２の両方が炭化水素基であるジアルキルエーテル体に不純物として含まれる場合、Ｒ１とＲ２の炭化水素基の数（Ｘ）に対する水素原子の数（Ｙ）の割合Ｙ／Ｘが０．１５である範囲内で、上記モノアルキルエーテル体および／または非アルキルエーテル体を含むことが好ましく、さらには０．０６以下であることが好ましい。Ｙ／Ｘの割合が０．１５を越えると、本発明にかかる水性インキ組成物をペンに使用した場合の筆記性が劣ってくる。
【００１７】
本発明のアルキレンオキシド誘導体としては、具体的にはＰＯＥ（９）ＰＯＰ（２）ジメチルエーテル、ＰＯＥ（１４）ＰＯＰ（７）ジメチルエーテル、ＰＯＥ（１０）ＰＯＰ（１０）ジメチルエーテル、ＰＯＥ（６）ＰＯＰ（１４）ジメチルエーテル、ＰＯＥ（１５）ＰＯＰ（５）ジメチルエーテル、ＰＯＥ（２５）ＰＯＰ（２５）ジメチルエーテル、ＰＯＥ（７）ＰＯＰ（１２）ジメチルエーテル、ＰＯＥ（２２）ＰＯＰ（４０）ジメチルエーテル、ＰＯＥ（３５）ＰＯＰ（４０）ジメチルエーテル、ＰＯＥ（５０）ＰＯＰ（４０）ジメチルエーテル、ＰＯＥ（５５）ＰＯＰ（３０）ジメチルエーテル、ＰＯＥ（３０）ＰＯＰ（３４）ジメチルエーテル、ＰＯＥ（２５）ＰＯＰ（３０）ジメチルエーテル、ＰＯＥ（２７）ＰＯＰ（１４）ジメチルエーテル、ＰＯＥ（５５）ＰＯＰ（２８）ジメチルエーテル、ＰＯＥ（３６）ＰＯＰ（４１）ジメチルエーテル、ＰＯＥ（７）ＰＯＰ（１２）ジメチルエーテル、ＰＯＥ（１７）ＰＯＰ（４）ジメチルエーテル、ＰＯＥ（９）ＰＯＢ（２）ジメチルエーテル、ＰＯＥ（１４）ＰＯＢ（７）ジメチルエーテル、ＰＯＥ（１０）ＰＯＰ（１０）ジエチルエーテル、ＰＯＥ（１０）ＰＯＰ（１０）ジプロピルエーテル、ＰＯＥ（１０）ＰＯＰ（１０）ジブチルエーテル等が挙げられる。
なお、上記ＰＯＥ、ＰＯＰ、ＰＯＢは、それぞれポリオキシエチレン、ポリオキシプロピレン、ポリオキシブチレンの略であり、以下、このように略して記載することがある。
【００１８】
本発明のアルキレンオキシド誘導体は公知の方法で製造することができる。例えば、水酸基を有している化合物にエチレンオキシドおよび炭素数３〜４のアルキレンオキシドを付加重合した後、ハロゲン化アルキルをアルカリ触媒の存在下にエーテルを反応させることによって得られる。
【００１９】
アルキレンオキシド誘導体の配合量は、通常水性インキ組成物全体に対して１〜２０質量％、好ましくは３〜１０質量％配合される。１質量％未満では本発明の効果が十分ではない場合があり、また２０質量％を超えると、筆記性が劣る場合がある。
【００２０】
（ｂ）着色剤
本発明に用いる着色剤としては特に限定されず、従来水性顔料インキ組成物に用いられている無機系、有機系顔料、および染料の中から任意のものを１種又は２種以上を使用することができる。具体的には無機系顔料としては、酸化チタン、カーボンブラック、金属粉等、有機系顔料としては、不溶性アゾ系顔料、キレートアゾ顔料、フタロシアニン系顔料、キナクリドン顔料、アントラキノン系顔料、ペリレン系顔料、ペリノン系顔料、ニトロ顔料、ニトロソ顔料、ジオキサジン系顔料等、また染料としては、酸性染料、塩基性染料、直接染料等が挙げられる。
【００２１】
さらに着色蛍光微粒子などのいわゆるプラスチックピグメントについても好適に使用でき、市販品としては、ルミコールＮＫＷ２１０１（レッドオレンジ色調以下同じ），同２１０２（グリーン），同２１０３（レッド），同２１０４（オレンジ），同２１０５（イエロー），同２１０６（イエローオレンジ），同２１０７（セリーズピンク），同２１１７（ピンク），同２１２７（ローズ），同２１３７（ルビン），同２１６７（バイオレット），同２１０８（ブルー）（以上日本蛍光化学（株）社製）、ＳＦ５５１５（イエロー），ＳＦ７０１２（グリーン），ＳＦ７０１４（オレンジ），ＳＦ７０１５（レモンイエロー），ＳＦ７０１７（ピンク），ＳＦ７０３７（バイオレット），ＳＦ７０１８（ブルー）（以上シンロイヒ（株）社製）などの蛍光微粒子分散体が挙げられる。
【００２２】
上記着色剤の配合量は、通常水性インキ組成物全量に対し、２〜６０質量％、好ましくは５〜５０質量％である。２質量％未満では筆跡の濃度が薄く実用性に劣り、６０質量％を超えると粘度が高すぎてしまい筆記性が低下することがある。
【００２３】
（ｄ）水
本発明にかかる水性インキ組成物においては、溶剤として主に水が用いられる。用いる水は特に限定されず、具体的には精製水、イオン交換水、水道水等が挙げられる。
上記インキ組成物中の水の配合量は、通常水性インキ組成物全量に対し、３０〜９０質量％、好ましくは５０〜８０質量％である。４０質量％未満では配合による効果の発現が十分ではない場合があり、９０質量％を越えると他の成分の配合量が減少し、それゆえ効果が低下する場合がある。
【００２４】
本発明にかかる水性インキ組成物には上記必須成分の他、必要に応じて通常用いられる界面活性剤、防錆剤、防黴剤、防腐剤、ｐＨ調整剤、保湿剤、潤滑剤、分散安定剤、および分散樹脂等の成分を本発明の目的を損なわない範囲で配合することができる。
【００２５】
本発明にかかる水性インキ組成物は、マーキングペン、蛍光ペン、水性ボールペンなどの筆記具用や、その他インクジェット記録用、スタンプ用、印刷用などに広く応用することが可能である。
【実施例】
【００２６】
次に実施例を挙げて本発明を具体的に説明する。本発明はこれによって限定されるものではない。なお、以下の例において、配合量の記載は特に断りがない限り、質量％を意味する。まず始めに各実施例、比較例および試験例で用いた評価法について説明する。
【００２７】
評価(１)：乾燥抑制効果
本体からキャップを外して温度；２４℃、湿度；５０％の環境下で、筆記可能な時間を測定した。評価基準は以下の通りである。
◎…６０時間以上。
○…４８〜６０時間未満。
△…２４〜４８時間未満。
×…２４時間以下。
【００２８】
評価(２)：筆記性
本体からキャップを外して温度；２４℃、湿度；５０％の環境下で、２４時間後にパネラー１０名が手書き筆記し、その筆記感を評価した。評価基準は以下の通りである。
◎…パネラー８名以上が、なめらかな書き味と認めた。
○…パネラー６名以上８名未満が、なめらかな書き味と認めた。
△…パネラー３名以上６名未満が、なめらかな書き味と認めた。
×…パネラー３名未満が、なめらかな書き味と認めた。
【００２９】
次に、本発明にかかるアルキレンオキシド誘導体の合成について示す。
なお、以下の実施例において、ＥＯはオキシエチレン基、ＰＯはオキシプロピレン基、［（ＥＯ）／（ＰＯ）］はランダム状結合を表す。
合成例１  ブロックポリマーの合成
ポリオキシエチレン（１０モル）ポリオキシプロピレン（１０モル）ジメチルエーテル
【化２】
0004805645.tif 000003
【００３０】
プロピレングリコール７６ｇと触媒として水酸化カリウム３．１ｇをオートクレーブ中に仕込み、オートクレーブ中の空気を乾燥窒素で置換した後、攪拌しながら１４０℃で触媒を完全に溶解した。次に滴下装置によりプロピレンオキシド５２２ｇを滴下させ、２時間攪拌した。ひきつづき滴下装置によりエチレンオキシド４４０ｇを滴下させ、２時間攪拌した。次に、水酸化カリウム２２４ｇを仕込み、系内を乾燥窒素で置換した後、塩化メチル１８８ｇを温度８０〜１３０℃で圧入し５時間反応させた。その後オートクレーブより反応組成物を取り出し、塩酸で中和してｐＨ６〜７とし、含有する水分を除去するため減圧−０．０９５ＭＰａ（５０ｍｍＨｇ）、１００℃で１時間処理した。更に処理後生成した塩を除去するため濾過を行い、前記アルキレンオキシド誘導体（ブロックポリマー）を得た。
塩化メチルを反応させる前にサンプリングし、精製したものの水酸基価が１１０、得られた化合物の水酸基価が０．３、末端メチル基数に対する水素原子数の割合は０．００３であり、ほぼ完全に水素原子がメチル基に変換されていることが確認された。
【００３１】
合成例２  ランダムポリマーの合成例
ポリオキシエチレン（１０モル）ポリオキシプロピレン（１０モル）ジメチルエーテル
【化３】
0004805645.tif 000004
【００３２】
なお、以下の実施例においてＥＯはオキシエチレン基、ＰＯはオキシプロピレン基、［（ＥＯ）／（ＰＯ）］はランダム状結合を表す。
プロピレングリコール７６ｇと触媒として水酸化カリウム３．１ｇをオートクレーブ中に仕込み、オートクレーブ中の空気を乾燥窒素で置換した後、攪拌しながら１４０℃で触媒を完全に溶解した。次に滴下装置によりエチレンオキシド４４０ｇとプロピレンオキシド５２２ｇの混合物を滴下させ、２時間攪拌した。次に、水酸化カリウム２２４ｇを仕込み、系内を乾燥窒素で置換した後、塩化メチル１８８ｇを温度８０〜１３０℃で圧入し５時間反応させた。その後オートクレーブより反応組成物を取り出し、塩酸で中和してｐＨ６〜７とし、含有する水分を除去するため減圧−０．０９５ＭＰａ（５０ｍｍＨｇ）、１００℃で１時間処理した。更に処理後生成した塩を除去するため濾過を行い、前記アルキレンオキシド誘導体（ランダムポリマー）を得た。
塩化メチルを反応させる前にサンプリングし、精製したものの水酸基価が１０７、得られた化合物の水酸基価が０．４、末端メチル基数に対する水素原子数の割合は０．００４であり、ほぼ完全に水素原子がメチル基に変換されていることが確認された。
【００３３】
実施例、比較例
本発明者らは、以上の各製造例に準じ、各種アルキレンオキシド誘導体を調製し、下記表２に記載した配合組成よりなる試料を混合攪拌し、ポアサイズ１μｍのメンブランフィルターでろ過して水性インキ組成物を調製した。調製した水性インキ組成物を、繊維束インキ吸蔵体を備えたマーキングペンに充填し、下記評価（１）〜（２）について評価試験を行なった。
なお、組成物に配合するa成分（アルキレンオキシド誘導体）としては、下記表１に示すものを用いた。
【００３４】
【表１】
0004805645.tif 000005
【００３５】
まず始めに、従来品のマーキングペンに含まれる乾燥抑制成分を添加したものとの比較結果を表２に示す。
【表２】
0004805645.tif 000006
*1)；日本蛍光化学株式会社製蛍光顔料水分散体、商品名
【００３６】
上記表２により明らかなように、従来品のマーキングペンにインキ乾燥抑制のために含有されるＤＭＳＯおよび尿素を添加した試験例１、およびショ糖エステルを添加した試験例２は、ペン先乾燥抑制効果が多少は認められるものの、アルキレンオキシド誘導体を添加した試験例３のほうが、より優れた乾燥抑制効果を発揮した。
そこで本発明者らは、乾燥抑制成分としてアルキレンオキシド誘導体を水性インキ組成物に配合することに着目し、該アルキレンオキシド誘導体の好適条件の検討を引き続き実施した。
【００３７】
アルキレンオキシド誘導体の好適な種類について検討を行った。試験結果を表３に示す。
【表３】
0004805645.tif 000007
*1)；日本蛍光化学株式会社製蛍光顔料水分散体、商品名
【００３８】
上記表３より明らかなように、アルキレンオキシド誘導体の構造中、オキシエチレン基のみで構成されている場合（比較例１）はすべての評価において劣っており、オキシアルキレン基のみで構成されている場合（比較例２）も、乾燥抑制が十分でない。またオキシエチレン基の付加モル数が７０を超えると、筆記性の点で好ましくない（比較例３）。
さらに両末端が水素であった場合（比較例５）には、すべての評価において劣っており、両末端が炭素数６の炭化水素基である場合（比較例４）にも、乾燥抑制効果が十分でなかった。さらに、a-1のアルキレンオキシド誘導体にa-9を配合することによってＲ１およびＲ２の炭化水素基数に対する水素原子の割合が約０．６５である比較例７でも、乾燥抑制効果が劣るものであった。
これに対し、本発明にかかるアルキレンオキシド誘導体が配合された実施例１〜３は、優れたペン先乾燥抑制効果と筆記性を有したものであった。また、同様の構造のアルキレンオキシド誘導体が配合されていてもブロック状である場合には（比較例６）、ランダム状のもの（実施例１）よりも若干乾燥抑制効果が劣るものであった。
以上のように、前記一般式（１）で示される特定構造を有するアルキレンオキシド誘導体が、優れた効果を発揮することが確認された。
【００３９】
続いて、本発明にかかるインキ組成物に特徴的に配合される、アルキレンオキシド誘導体の好適な配合量について検討を行った。試験結果を表４に示す。
【表４】
0004805645.tif 000008
*1)；日本蛍光化学株式会社製蛍光顔料水分散体、商品名
【００４０】
上記表４により明らかなように、本発明にかかるアルキレンオキシド誘導体が含まれていないと（試験例１０）、すべての評価において乾燥抑制効果や筆記性が劣るものとなる。
これに対し、(a)アルキレンオキシド誘導体の配合量が０．５質量％である場合は（試験例４）、配合による効果が十分に発揮されず、また３０質量％であると（試験例９）、筆記性が劣るものとなった。以上の結果より、本発明にかかるアルキレンオキシド誘導体の配合量は１〜２０質量％、特に３〜１０質量％が好ましいことが確認された。
【００４１】
以下、本発明にかかる水性インキ組成物からなる蛍光ペンの実施例を示すが、本発明はこれに限定されるものではない。
実施例４
【００４２】
（質量％）
CH3O[(EO)55／(PO)28]CH3                              １０．０
シンヒロイ カラーベース SF-5515 イエロー*2)           ５０．０
グリセリン                                              ５．０
トリエタノールアミン                                    適 量
安息香酸ナトリウム                                      適 量
精製水                                                  残 余
*2)；シンヒロイ株式会社製蛍光顔料水分散体、商品名
（製法および評価）
上記成分を混合攪拌し、ポアサイズ１μｍのメンブランフィルターでろ過して水性インキ組成物を調製した。得られた水性インキ組成物を含む蛍光ペンは、本体からキャップを外して長期間放置しても乾燥抑制効果、および筆記性に優れていた。